НЕПРЕРЫВНЫЙ СПОСОБ ПОЛУЧЕНИЯ И УСТАНОВКА ДЛЯ ПОЛУЧЕНИЯ АРОМАТИЧЕСКОГО ПОЛИКАРБОНАТА

1. Непрерывный способ получения ароматического поликарбоната, который представляет собой непрерывный способ получения ароматического поликарбоната методом поликонденсации в расплаве по реакции переэтерификации между ароматическим дигидроксипроизводным и диэфиром угольной кислоты, отличающийся тем, что он включает:
стадию подготовки исходных веществ, которая представляет собой подготовку расплавленной смеси исходных веществ, выбранных, по крайней мере, из любого из ароматического дигидроксипроизводного и диэфира угольной кислоты, в отсутствие катализатора переэтерификации, и
стадию поликонденсации, которая представляет собой поликонденсацию в присутствии катализатора переэтерификации расплавленной смеси исходных веществ, полученной на стадии подготовки исходных веществ, при этом используют несколько реакторов,
и включает несколько линий на стадии поликонденсации на одну стадию подготовки исходных веществ.
2. Непрерывный способ получения ароматического поликарбоната по п.1, отличающийся тем, что, по крайней мере, любое из соединений, выбранных из ароматического дигидроксипроизводного, диэфира угольной кислоты, катализатора переэтерификации, агента обрыва цепи полимера, добавки и термопластичной смолы, добавляют на стадии подготовки исходных веществ или на последующих стадиях.
3. Непрерывный способ получения ароматического поликарбоната по п.1, отличающийся тем, что, по крайней мере, любой ароматический поликарбонат, выбранный из одного и того же вида или из различных видов, получают в нескольких линиях на стадии поликонденсации.
4. Непрерывный способ получения ароматического поликарбоната по п.1, отличающийся тем, что, по крайней мере, любое из соединений, выбранных из ароматического дигидроксисоединения, диэфира угольной кислоты, катализатора переэтерификации, агента обрыва цепи полимера, добавки и термопластичной смолы, фильтруют с помощью фильтра, а затем добавляют на стадии подготовки исходных веществ или на последующих стадиях.
5. Непрерывный способ получения ароматического поликарбоната по п.1, отличающийся тем, что, диэфир угольной кислоты, отфильтрованный с помощью фильтра, добавляют в таком количестве, чтобы молярное отношение исходных веществ (диэфир угольной кислоты/ароматическое дигидроксипроизводное) составляло в диапазоне от 1,0 до 1,3, а затем проводят поликонденсацию в растворе в присутствии катализатора переэтерификации.
6. Установка для получения ароматического поликарбоната, отличающаяся тем, что она содержит:
бак для смешивания расплава исходных веществ, где готовят, по крайней мере, одну расплавленную смесь исходных веществ, выбранных из ароматического дигидроксипроизводного и диэфира угольной кислоты, в отсутствие катализатора переэтерификации, и
по крайней мере, две линии реакторов поликонденсации, в которых в присутствии катализатора переэтерификации непрерывно проводят реакцию поликонденсации расплавленной смеси исходных веществ, приготовленной в баке для смешивания расплава исходных веществ.
7. Установка для получения ароматического поликарбоната по п.6, отличающаяся тем, что она содержит:
несколько вертикальных реакторов, которые соединены последовательно, и
по крайней мере, один горизонтальный реактор, размещенный после вертикального реактора.